(57)【要約】  接着性組成物で接合された少なくとも１つの光学フィルムを含む積層光学物品。
2008509447.tif 000002
【特許請求の範囲】
【請求項１】
第１の光学フィルムと第２の光学フィルムの間に配置された偏光層を含み、前記偏光層は、
少なくとも１種の窒素含有ポリマーと、
少なくとも１種の重合性エチレン系不飽和希釈剤と
の反応生成物を含む接着性組成物で前記光学フィルムに接合されている積層光学物品。
【請求項２】
前記第１のおよび第２の光学フィルムは、プリズムフィルム、ライトガイド、および拡散フィルムからなる群から独立に選択される請求項１に記載の積層物品。
【請求項３】
前記第１の光学フィルムは前記第２の光学フィルムと同一である請求項１に記載の積層物品。
【請求項４】
前記第１の光学フィルムは、前記第２の光学フィルムと異なる請求項１に記載の積層物品。
【請求項５】
前記物品は、加速老化後２未満のΔｂ*の変化を有する請求項１に記載の積層物品。
【請求項６】
前記物品は、少なくとも６０ポンド−力／インチ幅／インチ厚の剛性を有する請求項１に記載の積層物品。
【請求項７】
前記偏光層は５ミル未満の厚さを有する請求項１に記載の積層物品。
【請求項８】
前記物品は、約５００ミクロン以下の厚さを有する請求項１に記載の積層物品。
【請求項９】
前記偏光層と前記光学フィルムの間の接合は、少なくとも約０．３５ポンド／インチ幅のＴ−剥離を有する請求項１に記載の積層物品。
【請求項１０】
前記物品は、少なくとも３５％の初期透過率を有する請求項１に記載の積層物品。
【請求項１１】
前記物品は、少なくとも６０％の初期ヘーズを有する請求項１に記載の積層物品。
【請求項１２】
前記物品は、少なくとも１．３のゲインを有する請求項１に記載の積層物品。
【請求項１３】
光源、ディスプレイ、および前記光源と前記ディスプレイの間に配置された請求項１に記載の積層光学物品を含むディスプレイ物品。
【請求項１４】
前記物品は液晶ディスプレイである請求項１３に記載のディスプレイ物品。
【請求項１５】
前記ディスプレイは、携帯電話、ハンドヘルドコンピュータ装置、携帯情報端末、電子ゲーム、コンピュータモニタ、およびテレビスクリーンからなる群から選択される請求項１４に記載のディスプレイ物品。
【請求項１６】
ポリ（エチレンナフタレート）を含む表面層を有する基材と、
前記表面層上に配置された接着剤と、
を含み、前記接着剤は、
少なくとも１種の窒素含有ポリマーと、
少なくとも１種の重合性エチレン系不飽和希釈剤と
の反応生成物を含む、物品。
【請求項１７】
前記基材は、コポリマーを含み、およびポリ（エチレンナフタレート）の量は少なくとも約５０重量％である請求項１６に記載の物品。
【請求項１８】
前記基材は光学フィルムである請求項１６に記載の物品。
【請求項１９】
前記光学フィルムは偏光子である請求項１８に記載の物品。
【請求項２０】
前記偏光子は、反射型偏光子および吸収型偏光子を含む群から選択される請求項１６に記載の物品。
【請求項２１】
前記接着剤は光学フィルムを光学部品に接合する請求項１８に記載の物品。
【請求項２２】
前記光学部品は、プリズムフィルム、ライトガイド、拡散フィルム、透明板、および拡散プレートからなる群から選択される請求項２１に記載の物品。
【請求項２３】
前記物品は液晶ディスプレイである請求項１６に記載の物品。
【請求項２４】
ディスプレイは携帯電話、ハンドヘルドコンピュータ装置、携帯情報端末、電子ゲーム、コンピュータモニタ、およびテレビスクリーンからなる群から選択される請求項２３に記載の物品。
【請求項２５】
プリズムフィルム、偏光フィルム、ライトガイド、拡散フィルム、透明板、および接着性組成物で接合された拡散プレートからなる群から選択される少なくとも２つの光学部品を含み、前記物品は加速老化後に２未満のΔｂ*の変化を有する、積層光学物品。
【請求項２６】
プリズムフィルム、偏光フィルム、ライトガイド、および接着性組成物で接合された拡散体フィルムからなる群から選択される少なくとも３つの光学フィルムを含み、前記物品は少なくとも６５ポンド−力／インチ幅／インチ厚の剛性を有する、積層光学物品。
【請求項２７】
光学部品に接合された、５ミル未満の厚さを有する偏光層を含む積層光学物品。
【請求項２８】
前記物品は、少なくとも６０ポンド−力／インチ幅／インチ厚の剛性を有する請求項２７に記載の積層光学物品。
【発明の詳細な説明】
【背景技術】
【０００１】
国際公開第００／７５５６０号パンフレットは、光学積層体、照明機器および領域発光機器について記載している。積層光学体は、偏光層と、偏光層の前面に近接して配置された第１の透明フィルムと、偏光層の背面に近接して配置された第２の透明フィルムとを含み、偏光層は反射偏光フィルムを含み、第１の透明フィルムおよび第２の透明フィルムの両方が拡散フィルムである。
【０００２】
産業界は、代替積層光学物品、特に向上した特性を有するこのような物品に優位性を見出すであろう。
【発明の開示】
【課題を解決するための手段】
【０００３】
一の実施形態において、本発明は、第１の光学フィルムと第２の光学フィルムの間に配置された偏光層を含み、偏光層は接着性組成物で光学フィルムに接合されている、積層光学物品に関する。接着性組成物は、少なくとも１種の窒素含有ポリマーと、少なくとも１種の重合性エチレン系不飽和希釈剤との反応生成物を含む。
【０００４】
他の実施形態において、本発明は、ポリ（エチレンナフタレート）を含む表面層を有する基材と、表面上に配置された接着性組成物と、を含む物品または中間体に関する。
【０００５】
他の実施形態において、本発明は、接着性組成物で接合された光学フィルムを含む光学物品であって、向上した特性を示す光学物品に関する。一の態様において、物品は、向上した安定性を示す。物品のΔｂ*（すなわち黄色度）の変化は、加速老化試験後、２．０未満である。他の態様において、光学物品は、６５ポンド−力／インチ幅／インチ厚を超える剛性を有する。他の態様において、光学物品は、５ミル（０．１３ｍｍ）未満などの減少した厚さの光学フィルム（例えば偏光層）を含む。積層光学物品は、約５００ミクロン以下などの減少した厚さをもまた有し得る。
【０００６】
光学物品の光学フィルムは、独立に、（例えば輝度上昇）プリズムフィルム、ライトガイド、偏光フィルム、および拡散フィルムを包含し得る。透明板や拡散プレートなどの他の光学部品が、接合されてもよい。第１の光学フィルムは、第２の光学フィルムまたは光学部品と同一であっても異なっていてもよい。接着剤により形成される接合は、Ｔ−剥離は少なくとも約０．３５ポンド／インチ幅（０．０６２ｋｇ／ｃｍ幅）である、十分な強度のものである。積層物品は、典型的には、少なくとも３５％の初期透過率、少なくとも６０％の初期ヘーズ、および少なくとも１．３のゲインのいずれか１つまたは組み合わせを包含する一定の特性を有する。
【０００７】
他の実施形態において、本発明は、光源、（例えば液晶）ディスプレイ、および光源とディスプレイの間に配置された、本願明細書において記載された（例えば積層）光学物品のいずれかを含むディスプレイ物品に関する。剛性増加および／または非黄変挙動によって、（例えば積層）光学物品は、液晶ディスプレイ（ＬＣＤ）に特に有用である。このようなディスプレイは、携帯電話、携帯情報端末、電子ゲームなどのハンドヘルドコンピュータ装置、コンピュータモニタ、および特にテレビスクリーンにおいて使用される。
【０００８】
他の実施形態において、本発明は、一定の接着性組成物、このような接着性組成物を伴う物品およびこのような物品の製造手法に関する。接着性組成物は、少なくとも１種の窒素含有ポリマーと少なくとも１種の重合性エチレン系不飽和希釈剤との反応生成物を含む。いくつかの好ましい態様において、物品の基材はポリ（エチレンナフタレート）（ＰＥＮ）を含む表面層を有する。
【０００９】
各実施形態において、窒素含有ポリマーは、好ましくは中程度に極性のルイス塩基機能性モノマーのホモポリマーまたはコポリマーである。窒素含有ポリマーは、希釈剤に可溶性であることが好ましい。好適な窒素含有ポリマーとしては、ビニルカプロラクタムのホモポリマーおよびコポリマー、エチルオキサゾリンホモポリマー、ビニルピロリドンコポリマー、アクリロニトリル−スチレンコポリマー、アクリロニトリル−ブタジエン−スチレンコポリマー、（例えば側基）窒素含有部位を含む（メタ）アクリレートポリマー、およびこれらの混合物が挙げられる。窒素含有ポリマーは、典型的にエチレン系不飽和重合性基を含まない。接着性組成物のエチレン系不飽和重合性希釈剤は、典型的には、少なくとも１種の（メタ）アクリレート基を含む。エチレン系不飽和重合性希釈剤は、モノマー、オリゴマー、プレポリマー、またはこれらの混合物を含み得る。エチレン系不飽和重合性希釈剤の量は、典型的には約４０重量％〜約９８重量％の範囲である。接着性組成物は、少なくとも１種の架橋剤を、特に希釈剤が単官能である場合、さらに含み得る。接着性組成物は、典型的には０．１重量％〜約５重量％の光開始剤などの開始剤を含む。接着性組成物は、光重合によって重合され得る。
【発明を実施するための最良の形態】
【００１０】
終止点による数値範囲の引用は、その範囲に含まれるすべての数を包含する（例えば１〜５は、１、１．５、２、２．７５、３、３．８０、４および５を包含する）。
【００１１】
本願明細書において用いられている、「積層光学物品」とは、光学フィルム間に配置された接着剤層を有する２つの光学フィルムを含む物品を指す。光学フィルムならびに積層物品は、例えば下位にあるディスプレイを視認することができるよう、光を透過する能力を有する。種々の光学フィルムは、ライトガイドおよび透明表面保護層と共に、例えば偏光フィルム、輝度上昇フィルムおよび反射フィルムなどのプリズムフィルム、拡散フィルムを包含する技術分野において周知である。中間体などの他の光学物品としては、単一の光学フィルムおよび接着剤層が挙げられ得る。
【００１２】
光学フィルムは、このようなフィルムの意図される機能に応じて異なる程度の透明度を有する。光学フィルムはガラスまたはセラミック材料を含み得るが、光学フィルムは、通例、例えばセルロースアセテートブチレート、セルロースアセテートプロピオネート、セルローストリアセテート、ポリエーテルスルホン、ポリメチルメタクリレート、ポリウレタン、ポリエステル、ポリカーボネート、ポリ塩化ビニル、シンジオタクチックポリスチレン、環状オレフィンコポリマー、ポリエチレンナフタレート、およびナフタレンジカルボン酸をベースとするコポリマーまたはブレンドを包含する光透過性高分子材料を含む。任意により、光学フィルムは、好適な混合物またはこれらの材料の組み合わせを含有することができる。
【００１３】
いくつかの好ましい実施形態において、本発明は、光学物品、および特に向上した特性を有する積層光学物品に関する。向上した特性は、接着性組成物の選択に起因すると推察される。
【００１４】
一の態様において、（例えば積層）光学物品は向上した安定性を示す。十分に安定な接着性組成物の選択により、（例えば積層）光学物品は老化と共に相当に黄変しない。例えば、（例えば積層）光学物品は、加速老化後に、ＢＹＫガードナーカラースフェア（ＢＹＫ  Ｇａｒｄｎｅｒ  Ｃｏｌｏｒｓｐｈｅｒｅ）（４００ｎｍ〜７００ｎｍスペクトル）を用いて計測した場合に、１９７６ＣＩＥ  Ｌ*ａ*ｂ*色空間における黄色度（Δｂ*（ｔ−０））において、２．０未満の変化を示すことが見出されている。加速老化を、ニュージャージー州サマーセットのフィリップスライティング社（Ｐｈｉｌｉｐｓ  Ｌｉｇｈｔｉｎｇ  Ｃｏ．，Ｓｏｍｅｒｓｅｔ，ＮＪ）から商品名「フィリップス（Ｐｈｉｌｉｐｓ）Ｆ４０／５０Ｕ／ＡＬＴＯ  ランプ（Ｌａｍｐｓ）」で市販されている蛍光紫外ランプを備えた、オハイオ州クリーブランドのＱパネルラボプロダクツ（Ｑ−Ｐａｎｅｌ  Ｌａｂ  Ｐｒｏｄｕｃｔｓ，Ｃｌｅｖｅｌａｎｄ，ＯＨ）から市販されている装置を用いて、サンプルを、３００時間、９０℃のパネル温度で分光放射照度に露光することによって実施した。好ましくは、黄色度（Δｂ*）における変化、は、このような加速老化後に１．５未満であり、より好ましくは１．０未満である。非黄変挙動は、直接照明を有するテレビなどの液晶ディスプレイに特に有用である。従って、接着性組成物は、典型的には透明板および拡散プレートなどのＬＣＤに使用される、種々の光学フィルムならびに他の光学部品の接合に好適である。
【００１５】
接着剤は、十分な強度の接合が、接着剤が塗布される基材（例えば光学フィルム）に形成されるよう選択される。第２の基材（例えば光学フィルム）に接着剤によって接合された第１の基材（例えば光学フィルム）を有する積層体の有効性は、種々の様式で評価することができる。接合強度を評価する一つの好適な手法がＴ−剥離接着（このような手法は実施例においてさらに詳細に記載されている）である。この試験が使用された場合、平均Ｔ−剥離は基材の内部強度と同等またはこれを超えることが好ましい。例えば、Ｔ−剥離強度は、フィルム（例えばＰＥＮを含む）と接合が形成され、および約５ミル（０．１２７ｍｍ）の厚さを有する場合、好ましくは少なくとも約０．３５ポンド／インチ幅（０．０６２ｋｇ／ｃｍ幅）である。少なくともいくつかの実施形態において、平均Ｔ−剥離値は、少なくとも１ポンド／インチ幅（０．１８ｋｇ／ｃｍ幅）、２ポンド／インチ幅（０．３５ｋｇ／ｃｍ幅）、３ポンド／インチ幅（０．５３ｋｇ／ｃｍ幅）、４ポンド／インチ幅（０．７１ｋｇ／ｃｍ幅）、５ポンド／インチ幅（０．８９ｋｇ／ｃｍ幅）、６ポンド／インチ幅（１．１ｋｇ／ｃｍ幅）、または７ポンド／インチ幅（１．２４ｋｇ／ｃｍ幅）などの、少なくとも０．５ポンド／インチ幅（０．０８９ｋｇ／ｃｍ幅）である。
【００１６】
ちょうど記載した特性のいずれか１つまたはその組み合わせに追加して、接着性組成物は、光学フィルムの接合について特に改善可能な他の特性を有する。一の態様において、接着剤は、接着剤の存在が、接着剤が適用される光学フィルムの光学特性を減少させないよう、十分な初期透明度を示す。従って、初期透過率、初期ヘーズおよび初期ゲインは、実質的に、光学フィルム単独と同一である。接着性組成物は、透過率、ヘーズおよびゲインが実質的に老化後も同一であるよう、実質的に安定であることが好ましい。
【００１７】
本願明細書において記載された接着剤は、いかなる第１の光学フィルムの、第２の（すなわち第１の光学フィルムと同一のまたは異なる）光学フィルムに対する接合についても好適であるが、好ましい積層光学物品の一例が図１に描写されている。このような積層光学物品（２）は、第１の光学フィルム（２２）と第２の光学フィルム（２３）の間に配置された偏光層（２１）を含む。各光学フィルムは、接着剤層（２４）および（２５）で偏光層に接合される。
【００１８】
第１の光学フィルムおよび第２の光学フィルムが共に拡散フィルムであるものなどの、少なくともいくつかの積層光学物品は、一定の向上した特性を示す。一の態様においては、この光学物品は向上した剛性を示す。このような積層光学物品は、好ましくは、実施例においてさらに詳細に記載されているように、ＡＳＴＭ  Ｄ７９０に準拠した計測で、少なくとも６５ポンド−力／インチ幅／インチ厚の剛性を有する。いくつかの態様において、剛性は、少なくとも８０ポンド−力／インチ幅／インチ厚、少なくとも１００ポンド−力／インチ幅／インチ厚、または少なくとも１２０ポンド−力／インチ幅／インチ厚である。より高い剛性の接着性組成物の使用が、偏光層などの光学フィルム層の厚さを薄くするために受容されることができる。このため、他の態様において、本発明の物品は減少した厚さの光学フィルムを使用する。例えば偏光層は、５ミル未満（０．１２７ｍｍ）（例えば４．５未満ミル（０．１１４ｍｍ）、または４ミル未満（０．１０２ｍｍ）の厚さを有し得る。従って、積層光学物品は、減少した厚さをも有し得る。積層光学物品は、約５００ミクロン未満、約４００ミクロン未満、または約３７５ミクロン未満の厚さを有し得る。厚さは、典型的には少なくとも約３５０ミクロンである。増加した剛性がまた、大型（例えば液晶）ディスプレイに受容されることができる。少なくともいくつかの実施形態においては、このような物品は、より厚い偏光フィルム層を有する同一の物品に匹敵する剛性を有する。
【００１９】
この特定の積層光学物品はまた、好ましくは一定の光学特性を示す。一の態様において、積層光学物品は、典型的には、米国メリーランド州コロンビアのＢＹＫガードナー社（ＢＹＫ−Ｇａｒｄｎｅｒ  ＵＳＡ，Ｃｏｌｕｍｂｉａ，ＭＤ）から商品名「ＢＹＫガードナーカラースフェア（Ｇａｒｄｎｅｒ  Ｃｏｌｏｒｓｐｈｅｒｅ）」で市販されている機器で計測された、少なくとも３５％の初期透過率を示す。好ましい実施形態において、初期透過率は、少なくとも４０％およびより好ましくは少なくとも４５％である。これと代替でまたはこれに追加で、他の態様においては、積層光学物品は、米国メリーランド州コロンビアのＢＹＫガードナー社（ＢＹＫ−Ｇａｒｄｎｅｒ  ＵＳＡ，Ｃｏｌｕｍｂｉａ，ＭＤ）から商品名「ＢＹＫガードナーヘーズガードプラス（Ｇａｒｄｎｅｒ  Ｈａｚｅ−Ｇｕａｒｄ  Ｐｌｕｓ）」で市販されている機器で計測された、少なくとも６０％の初期ヘーズを示す。好ましい実施形態において、初期ヘーズは、少なくとも７０％およびより好ましくは少なくとも８０％である。これと代替でまたはこれに追加で、他の態様においては、積層光学物品は、少なくとも１．３のゲインを示す。ゲインとは、カリフォルニア州チャッツワースのフォトリサーチインク（Ｐｈｏｔｏ  Ｒｅｓｅａｒｃｈ，Ｉｎｃ，Ｃｈａｔｓｗｏｒｔｈ，ＣＡ）から商品名「スペクトラスキャン（ＳｐｅｃｔｒａＳｃａｎ）ＰＲ−６５０スペクトラカロリメター（ＳｐｅｃｔｒａＣｏｌｏｒｉｍｅｔｅｒ）」で市販されている色彩計で計測された、基準材料と比較した光学材料の透過光強度の差を指す。好ましい実施形態において、ゲインは、少なくとも１．４、より好ましくは少なくとも１．５および最も好ましくは少なくとも１．６である。
【００２０】
中間体光学物品（例えば接着剤塗布光学フィルム）の特性は、積層光学物品と少なくとも同等であり、および積層光学物品より良好であり得ることが認められる。
【００２１】
いずれか１つのまたは種々のこのような特性の組み合わせを提供するための、好ましい接着性組成物は、少なくとも１種の窒素含有ポリマーおよび少なくとも１種の重合性エチレン系不飽和希釈剤の反応生成物を含む。接着性組成物は、任意により、他の重合性および非重合性成分をも含み得る。
【００２２】
窒素含有ポリマーは、粘着促進剤として作用すると推測される。この態様は、ＰＥＮ（例えば表面層）を含む基材（例えば光学フィルム）の接合に特に有利である。多様な窒素含有ポリマーを本発明の接着性組成物において使用することができる。窒素含有ポリマーとしては、中程度に極性のルイス塩基機能性共重合性モノマーの少なくとも１種のホモポリマーおよびコポリマーが挙げられる。極性（例えば水素結合する能力）は、頻繁に、「強固に」、「中程度に」および、「低程度に」などの用語の使用によって記載される。これらのおよび他の溶解性用語が記載されている参考文献としては、「溶剤、塗料試験マニュアル（Ｓｏｌｖｅｎｔｓ  ｐａｉｎｔ  ｔｅｓｔｉｎｇ  ｍａｎｕａｌ）」、第３版、Ｇ．Ｇ．シワード（Ｓｅｗａｒｄ）編、米国材料試験協会（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）、ペンシルベニア州フィラデルフィア（Ｐｈｉｌａｄｅｌｐｈｉａ，Ｐｅｎｎｓｙｌｖａｎｉａ）、および「溶解性に対する三次元的アプローチ（Ａ  ｔｈｒｅｅ−ｄａｉｍｅｎｓｉｏｎａｌ  ａｐｐｒｏａｃｈ  ｔｏ  ｓｏｌｕｂｉｌｉｔｙ）」、塗料技術ジャーナル（Ｊｏｕｒｎａｌ  ｏｆ  Ｐａｉｎｔ  Ｔｅｃｈｎｏｌｏｇｙ）、第３８巻、第４９６号、第２６９〜２８０頁が挙げられる。
【００２３】
例示的モノマーとしては、例えばビニル−カプロラクタムおよびビニルピロリドンなどのｎ−ビニル含有モノマー；Ｎ，Ｎ−ジメチルアミノエチルアクリレートなどの（例えば側基）窒素含有部位を含有する（メタ）アクリレートモノマー；ならびにアクリロニトリルが挙げられる。全体を通して用いられる、「（メタ）アクリレート」とは、アクリレートおよびメタクリレート化合物の両方を指す。エチルオキサゾリンは、さらに他の好適な窒素含有モノマーである。
【００２４】
接着性組成物は、１つまたは複数の窒素含有ポリマーを含み、好ましくは接着性組成物の少なくとも約２重量％（すなわち硬化接着性組成物の固体）の量で存在し、およびより好ましくは、少なくとも１０重量％などの少なくとも約５重量％の量で存在する。典型的には、窒素含有ポリマーの量は、約６０重量％以下である。好ましくは、窒素含有ポリマーの量は約５０重量％以下であり、約４０重量％以下であり、または約３０重量％以下である。十分な量は特にＰＥＮを含む基材との接着を向上させる傾向にある一方で、過剰な窒素含有ポリマーは、Ｔ−剥離値の低下をもたらす可能性がある。好ましい例示された実施形態について、接着性組成物は、１００％固体でありおよび実質的に溶媒を含まない。硬化後、モノマーは、ポリマーに反応される。ポリマーのモノマー構成成分の比は、硬化前のそれぞれのモノマー混合物の比と同一である。
【００２５】
高分子性窒素含有ポリマーは、典型的には重合性（例えばエチレン系不飽和）官能基に欠ける。高分子性窒素含有ポリマーはまた、係るポリマーが調製された単量体種より大きい重量平均分子量（Ｍｗ）を有する。典型的には、窒素含有ポリマーは、例えばポリエチレンオキシド標準を基準としたＧＰＣで計測された、少なくとも約２，０００ｇ／ｍｏｌｅのＭｗを有する。多くの場合、窒素含有ポリマーのＭｗは、少なくとも５，０００ｇ／ｍｏｌｅ（例えば少なくとも１０，０００ｇ／ｍｏｌｅ）である。種々の窒素含有ポリマーのＭｗは約１，０００，０００以下まで及び得るが、典型的にはＭｗは、約５００，０００ｇ／ｍｏｌｅ以下でありおよび多くの場合、１００，０００ｇ／ｍｏｌｅ以下である。窒素含有ポリマーは、最終配合物が意図されるコーティング方法に好適な粘度（例えば１００〜３０００ｃｐｓ）を有するために、レオロジー変性剤としても作用することができる。短量体粘着促進剤の代わりの窒素含有ポリマーの使用は、結果的に、より低い残存モノマー含有量を有利にもたらす。例えば、（すなわち総）接着性組成物の残存窒素含有モノマー含有量は、典型的には５０ｐｐｍ未満であり、多くの場合、２５ｐｐｍ以下、および好ましくは１０ｐｐｍ未満である。
【００２６】
好ましい実施形態において、光学的質が重要である光学フィルムまたは他の物品の接合の場合には特に、窒素含有ポリマーは、接着性組成物に可溶性である。接着性組成物が基本的に２種の構成成分から構成される実施形態について、窒素含有ポリマーは、エチレン系不飽和希釈剤に可溶性である。しかしながら、他の任意選択の成分を含む接着性組成物については、窒素含有ポリマーはこのような任意選択の成分を組み合わせた希釈剤の混合物に可溶である。「可溶性」とは、３−インチの直径の試験管中の組成物の視認によって認められることができる、光学的に均一に透明な溶液を形成するようポリマーが溶解することを意味する。均一および透明である、可溶性窒素含有ポリマーを含む接着性組成物はさらに、安定でもあり、これは、この組成物は、周囲温度で６ヶ月またはそれ以上（例えば１〜２年）保管された後も分離しないことを意味する。
【００２７】
好ましい窒素含有ポリマーは、それらの溶解性により（例えばフェノキシエチルアクリレートなどのモノマーと）、ビニルカプロラクタムのホモポリマーおよびコポリマー、エチルオキサゾリンホモポリマー、ビニルピロリドンコポリマー、アクリロニトリル−スチレンコポリマー、アクリロニトリル−ブタジエン−スチレンコポリマー、アミノ部位などの側基窒素含有部位を含有する（メタ）アクリレートポリマー、ならびに種々のこれらの混合物を包含する。
【００２８】
好適な窒素含有ポリマーは、接着性組成物の残りの成分を添加する前に、（例えばインサイチュで）重合され得る。好都合なことに、しかしながら、種々の窒素含有ポリマーは数種の供給業者から市販されている。例えば、ビニルピロリドン（ＰＶＰ）およびビニルアセテート（ＶＡ）のコポリマーがインターナショナルスペシャリティーズプロダクツ（Ｉｎｔｅｒｎａｔｉｏｎａｌ  Ｓｐｅｃｉａｌｔｉｅｓ  Ｐｒｏｄｕｃｔｓ）（ニュージャージー州ウェイン（Ｗａｙｎｅ，ＮＪ））から商品名「ＰＶＰ／ＶＡ」で、ならびにＢＡＳＦ（ニュージャージー州マウントオリーブ（Ｍｏｕｎｔ  Ｏｌｉｖｅ，ＮＪ））から商品名「ルビスコール（Ｌｕｖｉｓｋｏｌ）ＶＡ」および「コリドン（Ｋｏｌｌｉｄｏｎ）」で市販されている。ポリ（ビニルカプロラクタム）ホモポリマーがＢＡＳＦから商品名「ルビスコールプラス（Ｌｕｖｉｓｋｏｌ  Ｐｌｕｓ）」で市販されている。さらに、ビニルピロリドン、ビニルカプロラクタム、およびジメチルアミノエチルメタクリレートのターポリマーがテキサス州テキサスシティのインターナショナルスペシャリティプロダクツ（Ｉｎｔｅｒｎａｔｉｏｎａｌ  Ｓｐｅｃｉａｌｔｙ  Ｐｒｏｄｕｃｔｓ，Ｔｅｘａｓ  Ｃｉｔｙ，ＴＸ）から商品名「アドバンテージ（Ａｄｖａｎｔａｇｅ）Ｓ」で市販されている。エチルオキサゾリンおよび置換エチルオキサゾリンの直鎖ポリマーもまた、インターナショナルスペシャリティプロダクツ（Ｉｎｔｅｒｎａｔｉｏｎａｌ  Ｓｐｅｃｉａｌｔｙ  Ｐｒｏｄｕｃｔｓ）から商品名「アクアゾール（Ａｑｕａｚｏｌ）」で市販されている。さらに、アクリロニトリル−スチレンコポリマーおよびアクリロニトリル−ブタジエン−スチレンターポリマーが、ミシガン州ミッドランドのダウケミカルズ（Ｄｏｗ  Ｃｈｅｍｉｃａｌｓ，Ｍｉｄｌａｎｄ，ＭＩ）から、それぞれ商品名「チリル（ＴＹＲＩＬ）」および「マグナム（ＭＡＧＮＵＭ）」で市販されている。アクリロニトリルベースのポリマーは適切な接着を提供するが、少なくともいくつかのポリマーが接着剤の黄変に寄与してしまうことが見出されている。
【００２９】
接着性組成物は、少なくとも１種のエチレン系不飽和希釈剤と組み合わせて、少なくとも１種の窒素含有ポリマーを含む。本願明細書において用いられる、エチレン系不飽和希釈剤とは、少なくとも１種のエチレン系不飽和重合性基を含み、および好ましくは周囲温度で液体であるモノマー、オリゴマー、またはプレポリマーを指す。モノマー、オリゴマー、および／またはプレポリマーの種々の混合物もまた使用し得る。しかしながら、オリゴマーまたはプレポリマーは、接着性組成物の粘度が、窒素含有ポリマーの溶解の後周囲温度で約３，０００ｃｐｓを超えないよう、十分に分子量が低いことが好ましい。希釈剤は、単官能であってもまたは多官能性（例えば二官能性）であってもよい。
【００３０】
エチレン系不飽和希釈剤の総量は、典型的には少なくとも約３０重量％、より典型的には少なくとも約５０重量％および好ましくは少なくとも約７０重量％である。エチレン系不飽和希釈剤の総量は、約９８重量％以下であることが好ましい。
【００３１】
多様なエチレン系不飽和希釈剤を用い得るが、好ましいモノマーは、典型的にはアクリレート基を含む。好ましいエチレン系不飽和希釈剤としては、例えば、オクチルアクリレート、イソオクチルアクリレート、２−エチルヘキシルアクリレート、ヒドロキシエチルアクリレート、デシルアクリレート、ラウリルアクリレート、フェノキシエチルアクリレート、ヒドロキシエチルアクリレート；２−（Ｎ，Ｎ−ジメチルアミノ）エチルアクリレート、４−（Ｎ，Ｎ−ジメチルアミノ）ブチルアクリレート、ヘキサンジオールジアクリレート、ビスフェノールＡジアクリレート、トリ（プロピレングリコール）トリアクリレート、トリメチロールプロパントリアクリレート、テトラヒドロフルフリルアクリレート、ポリエチレングリコールジアクリレートなどの、アクリル酸またはメタクリル酸のエステル、およびこれらの混合物が挙げられる。
【００３２】
積層光学物品の場合特に、エチレン系不飽和希釈剤は、典型的には１．４を超える屈折率を有する。好適な高指数希釈剤としては、例えばフェノキシエチル（メタ）アクリレート、フェノキシ−２−メチルエチル（メタ）アクリレート、フェノキシエトキシエチル（メタ）アクリレート、３−ヒドロキシ−２−ヒドロキシプロピル（メタ）アクリレート、ベンジル（メタ）アクリレート、４−（１−メチル−１−フェネチル）フェノキシエチル（メタ）アクリレートおよびフェニルチオエチル（メタ）アクリレートが挙げられる。ハロゲン化（例えば臭素化）希釈剤もまた用い得る。
【００３３】
唯一種の希釈剤の組み込みが、生産における容易性のため好ましい。好ましい希釈剤は、フェノキシエチルアクリレート（ＰＥＡ）である。フェノキシエチルアクリレートは、２つ以上の供給業者から市販されており、ペンシルバニア州エクストンのサルトマー（Ｓａｒｔｏｍｅｒ，Ｅｘｔｏｎ，ＰＡ）からの商品名「ＳＲ３３９」；カルフォルニア州トランセのエターナルケミカル社（Ｅｔｅｒｎａｌ  Ｃｈｅｍｉｃａｌ  Ｃｏ．Ｌｔｄ．，Ｔｏｒｒａｎｃｅ，ＣＡ）からの商品名「エテルマー（Ｅｔｅｒｍｅｒ）２１０」；およびチバ（ＣＩＢＡ）からの商品名「エージフレックス（Ａｇｅｆｌｅｘ）ＰＥＡ」；およびオハイオ州シンシナチのコグニス（Ｃｏｇｎｉｓ，Ｃｉｎｃｉｎｎａｔｉ，ＯＨ）からの商品名「フォトマー（Ｐｈｏｔｏｍｅｒ）４０３５」が含まれる。
【００３４】
代替で、残存窒素含有モノマー含有量により少々好ましくないが、希釈剤は窒素含有部位を含み得る。
【００３５】
エチレン系不飽和希釈剤が単官能である実施形態については、少なくとも２種のエチレン系不飽和重合性基を含む架橋剤を用いることが好ましい。
【００３６】
多機能希釈剤を、硬化された接着剤の機械的強度を増加させるために、架橋剤として用いることができる。機械的強度の増加の一つの指標は、先に記載したとおり、積層体の剛性の増加である。架橋剤は、少なくとも２種および頻繁に３種の（メタ）アクリレート官能基を含む。メタクリレート基はアクリレート基より低反応性である傾向にあるため、架橋剤は２種以上のアクリレート基を含むことが好ましい。好適な架橋剤としては、例えばペンタエリスリトールトリ（メタ）アクリレート、ペンタエリスリトールテトラ（メタ）アクリレート、トリメチロールプロパントリ（メタクリレート）、ジペンタエリスリトールペンタ（メタ）アクリレート、ジペンタエリスリトールヘキサ（メタ）アクリレート、トリメチロールプロパンエトキシレートトリ（メタ）アクリレート、グリセリルトリ（メタ）アクリレート、ペンタエリスリトールプロポキシレートトリ（メタ）アクリレート、およびジトリメチロールプロパンテトラ（メタ）アクリレートが挙げられる。架橋剤のいずれか１種または組み合わせを用い得る。
【００３７】
好ましい架橋剤としては、サルトマー（Ｓａｒｔｏｍｅｒ）から商品名「サルトマー（Ｓａｒｔｏｍｅｒ）ＣＤ９０３８」で市販されているものなどの例えばエトキシル化ビスフェノールＡジアクリレートが挙げられ、ならびにジョージア州スミルナのＵＣＢラドキュア（ＵＣＢ  Ｒａｄｃｕｒｅ，Ｓｍｙｒｎａ，ＧＡ）から商品名「エベクリル（Ｅｂｅｃｒｙｌ）２７０」で市販されているものなどのウレタンアクリレートが挙げられる。
【００３８】
架橋剤は、好ましくは重合性組成物中に少なくとも約２重量％の量で存在する。典型的には、架橋剤の量は約２５重量％以下である。架橋剤は、約５重量％および約１５重量％の範囲のいかなる量でも存在し得る。
【００３９】
接着性組成物は、任意により、１種または複数の反応性（例えばエチレン系不飽和）構成成分および／または１種または複数の非反応性構成成分を含み得る。溶媒、連鎖移動剤、着色剤（例えば染料）、酸化防止剤、光安定剤等などの種々の添加剤を、技術分野において周知であるように、添加することができる。
【００４０】
本願明細書において記載された接着剤は、多様な基材を接合して多様なコートされた基材、中間体、および（例えば光学）物品を製造するために用いることができる。窒素含有ポリマー（例えばポリマー）を含む接着剤の特定の利点は、ポリ（エチレンナフタレート）（「ＰＥＮ」）を含む表面を接合する能力である。ＰＥＮは、種々の高分子性フィルム材料において、ホモポリマーとして、または他の高分子材料と組み合わされたコポリマーとしてのいずれかで使用される。コポリマーのＰＥＮの量は、典型的には少なくとも１０重量％、より通例では少なくとも２０重量％、およびより多くの場合少なくとも約５０重量％（例えば７５重量％）である。ＰＥＮコポリマーが用いられる実施形態については、いかなる量のＰＥＮも、高分子材料を接合がより困難なものとすることができることが認められる。例えば、ＰＥＮおよびポリエチレンテレフタレート（ＰＥＴ）のコポリマーを含む高分子材料は、ＰＥＴを単独で含む高分子材料より接合が困難である。本願明細書において記載された接着剤は、驚くべきことに、ＰＥＮのコポリマーを含むフィルム基材に良好な接着性を示すと共に、全体がＰＥＮから構成される基材に良好な接着性を示すことが、見出された。
【００４１】
ＰＥＮを含む表面は、接合がより困難な高分子材料の一つとして認められるため、本願明細書に記載の接着剤はまた、種々の他の（例えば高分子）基材および；ポリカーボネート、ポリ（メタ）アクリレート（例えば、ポリメチルメタクリレートまたは「ＰＭＭＡ」）、ポリオレフィン（例えば、ポリプロピレンまたは「ＰＰ」）、ポリウレタン、ポリエステル（例えば、ポリエチレンテレフタレートまたは「ＰＥＴ」）、ポリアミド、ポリイミド、フェノール樹脂、セルロースジアセテート、セルローストリアセテート、ポリスチレン、スチレン−アクリロニトリルコポリマー、環状オレフィンコポリマー、エポシキ等などの例えば種々の熱硬化性または熱可塑性ポリマーを包含する表面を接合することができる。典型的には、基材は、意図される使用のための所望の光学および機械特性に部分的に基づいて選択されるであろう。このような機械特性は、典型的には柔軟性、寸法安定性および耐衝撃性が包含されるであろう。基材の厚さもまた、典型的には意図される使用に基くであろう。ほとんどの用途において、約０．５ｍｍ未満の基材の厚さが好ましく、およびより好ましくは約０．０２〜約０．２ｍｍである。基材は、任意により、接着性を改善するために、処理されることができ（例えば、化学処理、空気または窒素コロナなどのコロナ処理、プラズマ、火炎、または化学線）、または任意選択で結束層またはプライマーが適用されることができるが、このような処理を包含する基材（例えば光学フィルム）無しで有利で良好な接着性が得られる。
【００４２】
接着性組成物はガラスおよびセラミックなどの非高分子材料の接合に好適である。接着性組成物は種々の金属の接合に好適であることも推測される。
【００４３】
接着性組成物を基材にコーティングする好適な手法としては、当業者公知であるように、例えばギャップコーティング、バーコーティング、ナイフコーティング、グラビアコーティング、ダイコーティング、カーテンコーティングおよび他のコーティング手法が挙げられる。このようなコーティング手法の使用は、制御された接着剤の厚さを基材に提供する。これらの手法によって得られる好適な接着剤の厚さは、典型的には少なくとも０．２５ミルである。接着剤の厚さは、典型的には５ミル以下である。所望の場合には、所望の厚さが得られるまで接着剤の多数のコートを基材に塗布することによって（各塗布にはそれ自体の硬化工程が続く）、より厚い接着剤層を得ることができる。
【００４４】
接着性組成物を重合する好適な手法としては、技術分野において周知であるように、例えば溶液重合およびバルク重合が挙げられる。このような重合法としては、フリーラジカル開始剤の存在下での加熱ならびに、光開始剤の存在下での紫外光または可視光などの電磁波の照射が挙げられる。抑制剤が重合性組成物の合成において、合成、輸送および保管中の樹脂の早期重合を防止するために、頻繁に用いられる。好適な抑制剤としては、４−メトキシフェノール、および５０〜１０００ｐｐｍのレベルでのヒンダードアミン窒素酸化物抑制剤が挙げられる。抑制剤の他の種類および／または量が、当業者に公知の通り用いられ得る。
【００４５】
本発明の組成物は、少なくとも１種の光開始剤を含むことが好ましい。単一の光開始剤またはそのブレンドが用いられ得る。普通、光開始剤は、少なくとも部分的に（例えば樹脂のプロセス温度で）可溶性であり、および重合後は実質的に無色である。光開始剤は、光開始剤がＵＶ光源への露光後に実質的に無色とされる限りにおいては、有色（例えば黄色）であり得る。
【００４６】
接着剤が光重合によって重合される実施形態については、フリーラジカルまたはカチオン性光開始剤が典型的には用いられる。前者の種類の光開始剤は、例えば、ベンゾフェノン、１−ヒドロキシシクロヘキシルフェニルケトン、イソプロピルチオキサントン、２−ヒドロキシ−２−メチル−ｌ−フェニルプロパン−１−オン、２−ベンジル−２−ジメチルアミノ−（４−モルホリノフェニル）ブタン−１−オン、ベンジルジメチルケタール、ビス（２，６−ジメチルベンゾイル）−２，４，４−トリメチルペンチルホスフィンオキシド、２，４，６−トリメチルベンゾイルジフェニルホスフィンオキシド、またはこれらの混合物である。このクラスの光開始剤は、例えば、チバスペシャリティケミカルズ（Ｃｉｂａ  Ｓｐｅｃｉａｌｔｙ  Ｃｈｅｍｉｃａｌｓ）から商品名「イルガキュア（Ｉｒｇａｃｕｒｅ）」および「ダロキュア（Ｄａｒｏｃｕｒｅ）」で、ラーン（Ｒａｈｎ）ＡＧから商品名「ゲノキュア（Ｇｅｎｏｃｕｒｅ）」で、ならびにＢＡＳＦから商品名「ルシリン（Ｌｕｃｉｒｉｎ）」で市販されている。カチオン性の種類の光開始剤は、例えば、トリフェニルスルフォニウムヘキサフルオロアンチモネートまたはヘキサフルオロリン酸ジフェニルヨードニウムなどのスルフォニウムまたはヨードニウム塩である。無色またはほとんど無色の材料が好ましい。光開始剤は、少なくとも０．１重量％（例えば少なくとも０．２５重量％、少なくとも０．５重量％）の総量で存在することが好ましい。光開始剤の量は、典型的には接着性組成物の１０重量％未満および好ましくは５重量％未満である。
【００４７】
図１に示されるものなどの、本発明の積層光学物品における使用に種々の偏光層が好適である。反射型偏光フィルムが構造体に好ましい偏光層であり、偏光層（２１）は第１の拡散光学フィルム（２２）と第２の拡散光学フィルム（２３）の間に配置されている。
【００４８】
反射型偏光フィルムは、幅広い範囲の入射角について、一の軸と平行な偏光面の光に対して高い反射率を提供すると共に、同時に、他の軸に平行な偏光面の光に対して低い反射率および高い透過率を有する、二軸複屈折性材料であることが好ましい。その結果、フィルムは偏光子として作用し、一の偏光の光を透過し、および他の偏光の光を反射する。
【００４９】
多数の用途において、反射性偏光子は、すべての入射角で、一の軸（いわゆる吸光軸）に沿って高い反射率を有し、および他の軸（いわゆる透過軸）に沿ってゼロ反射率を有する。偏光子の透過軸については、関心のある帯域幅にわたって、および関心のある角度範囲にもわたって、透過軸方向に偏光された光の透過率を最大化することが一般に望ましい。
【００５０】
狭帯域偏光子についての、１００ｎｍ帯域幅にわたる法線入射での平均透過率は、望ましくは少なくとも５０％、好ましくは少なくとも７０％およびより好ましくは少なくとも９０％である。狭帯域偏光子についての、１００ｎｍ帯域幅にわたるｐ−偏光の法線から６０度（透過軸に沿って計測された）での平均透過率は、望ましくは少なくとも５０％、好ましくは少なくとも７０％およびより好ましくは少なくとも８０％である。
【００５１】
偏光子についての、透過軸における可視スペクトル（３００ｎｍの帯域幅について４００〜７００ｎｍ）にわたる法線入射での平均透過率は、望ましくは少なくとも５０％、好ましくは少なくとも７０％、より好ましくは少なくとも８５％、およびさらにより好ましくは少なくとも９０％である。偏光子についての、４００〜７００ｎｍにおける法線から６０度（透過軸に沿って計測された）での平均透過率は、望ましくは少なくとも５０％、好ましくは少なくとも７０％、より好ましくは少なくとも８０％、およびさらにより好ましくは少なくとも９０％である。
【００５２】
一定の用途について、法線角をはずれた透過軸における高い反射率が好ましい。透過軸に沿って偏光された光についての平均反射率は、法線から少なくとも２０度の角度で、２０％を超えるべきである。
【００５３】
例示の反射型偏光子は、材料「（Ａ）」および材料「（Ｂ）」として称される２種の異なる高分子材料の交互層（ＡＢＡＢＡ・・・）から形成される。２種の材料は、一緒に押し出され、および得られた多層（ＡＢＡＢＡ・・・）材料は、一方の軸（Ｘ）に沿って延伸（５：１）され、および他方の軸（Ｙ）に沿っては、認められ得るほどには延伸（１：１）されない。Ｘ軸は、「延伸」方向として称される一方、Ｙ軸は、「交差」方向として称される。
【００５４】
（Ｂ）材料は、公称屈折率（例えばｎ＝１．６４）を有し、これは、延伸プロセスによっては実質的に変化しない。（Ａ）材料は、延伸プロセスによって変化する屈折率を有する特性を有する。例えば、（Ａ）材料の一軸延伸シートは、延伸方向に関連した一つの屈折率（例えばｎ＝１．８８）を有すると共に、交差方向に関連した異なる屈折率（例えばｎ＝１．６４）を有するであろう。
【００５５】
普通、適切な組み合わせは、結晶性または半結晶性材料、好ましくはポリマーを第１の材料として選択することにより達成し得る。第２の材料もまた、結晶性、半結晶性であり得、またはアモルファスであり得る。第２の材料は、第１の材料と逆のまたは同一の複屈折を有し得る。あるいは、第２の材料は複屈折を有していなくてもよい。
【００５６】
偏光子の場合における層の好ましい組み合わせとしては、ＰＥＮ／コ−ＰＥＮ、ポリエチレンテレフタレート（ＰＥＴ）／コ−ＰＥＮ、ＰＥＮ／ｓＰＳ、ＰＥＴ／ｓＰＳ、ＰＥＮ／イースター（Ｅａｓｔａｒ）、およびＰＥＴ／イースター（Ｅａｓｔａｒ）が挙げられ、ここで、「コ−ＰＥＮ」はナフタレンジカルボン酸（上記の通り）ベースのコポリマーまたはブレンドを指し、およびイースター（Ｅａｓｔａｒ）は、イースタンケミカル社（Ｅａｓｔｍａｎ  Ｃｈｅｍｉｃａｌ  Ｃｏ．）から市販されているポリシクロヘキサンジメチレンテレフタレートである。
【００５７】
２種の材料のみの交互層を包含する例示的な多層構造体と共に反射型偏光子が考察されてきたが、反射型偏光子は多数の形態をとり得ることが理解されるべきである。例えば、層の追加の種類が多層構造体中に含まれ得る。限定的な場合においてはまた、反射型偏光子は、そのうちの一つが延伸されている、層の単一の対（ＡＢ）を包含し得る。さらに、ダイクロイック偏光子が、反射型偏光子に直接的に接合されることができる。
【００５８】
偏光フィルムは、通常、平滑な表面を有するが、本発明の効果が有害に影響されない限りにおいて、不規則な表面で提供されることができる。この場合には、凸状部分は失透処理またはエンボス加工処理によって形成されることができ、これにより、拡散フィルムと同一の効果がもたらされる。この場合、偏光フィルムの最外層はまた、この表面に近接して配置された個別の拡散フィルムを除くことにより、拡散フィルムとして考えられることができる。
【００５９】
偏光層に含まれる偏光フィルムの数は、通常は一つであるが、複数のフィルムが含まれていることもできる。さらに、本発明の効果が有害に影響されない限りにおいて、偏光フィルム以外のフィルムまたは層が含まれ得る。フィルムまたは層としては、例えば、表面保護層、帯電防止層、透明支持層（その強度を高める目的のため）、磁気遮蔽層、接着剤層、プライマー層等が挙げられる。全偏光層の厚さは得られる光学積層体がかさ高くならないよう選択されるべきであり、通常は５〜２，０００μｍである。
【００６０】
偏光フィルムの例としては、米国特許第５，８２５，５４３号明細書および同５，７８３，１２０号明細書に記載のものが挙げられる。輝度上昇フィルムと組み合わせたこれらの偏光子フィルムの使用が、米国特許第６，１１１，６９６号明細書に記載されている。偏光フィルムの他の例は、米国特許第５，８８２，７７４号明細書に記載されている。多層偏光フィルムが、ミネソタ州セントポールの３Ｍカンパニー（３Ｍ  Ｃｏｍｐａｎｙ，Ｓｔ．Ｐａｕｌ，ＭＮ）から商品名ＤＢＥＦ（デュアル輝度上昇フィルム（Ｄｕａｌ  Ｂｒｉｇｈｔｎｅｓｓ  Ｅｎｈａｎｃｅｍｅｎｔ  Ｆｉｌｍ））で販売されている。輝度上昇フィルムにおけるこのような多層偏光光学フィルムの使用が、米国特許第５，８２８，４８８号明細書に記載されている。
【００６１】
図１に示される層２２および２３などの、種々の拡散層が、本発明の積層光学物品での使用に好適である。
【００６２】
拡散フィルムは、典型的には、艶消またはエンボス加工によって作られる拡散表面処理を包含する。サンドブラストまたは複数の微小突起の配置などの他の拡散表面処理に表面を供することによっても形成され得る。さらに、拡散フィルムは、意図される光学特性が有害に影響されないことを条件として、拡散粒子を含有し得る。一定の拡散フィルムがいくらかの光のコリメーションを提供することが認められる。
【００６３】
第１の透明フィルムおよび第２の透明フィルム（すなわち第１の拡散フィルムおよび第２の拡散フィルム）は、同一であっても異なっていてもよい。例えば、少なくとも１つの表面（主面）が拡散表面処理に供される拡散フィルムが、第１の拡散フィルムおよび第２の拡散フィルムとして用いられると共に、さらに、１つの拡散フィルムが偏光層の表面に近接して配置されて第１の透明フィルムの入光面（偏光層に密接している表面と反対の表面）が拡散表面となり、その一方で他の拡散フィルムが偏光層の背面に近接して配置されて第２の透明フィルムの光放射面（偏光層に密接している表面と反対の表面）が拡散表面となる。
【００６４】
拡散表面は、例えば、ポリカーボネート樹脂、アクリル樹脂、ポリエステル樹脂、エポキシ樹脂、ポリウレタン樹脂、ポリアミド樹脂、ポリオレフィン樹脂、シリコーン樹脂（シリコーンポリウレアなどの変性シリコーンを包含する）等などの樹脂を含む樹脂組成物を用いることによって形成されることができる。
【００６５】
拡散フィルムは、好ましくは拡散表面処理に共されたフィルムである。この場合、拡散フィルムにおける吸収による透過率損失は効果的に防止することができ、および照射体の照度または輝度の上昇が容易である。例えば、拡散表面処理に供される前のフィルム（すなわち拡散フィルムの材料自体）の透過率は、通常は、８５％以上、好ましくは９０％以上、および特に好ましくは９５％以上である。
【００６６】
拡散フィルムの拡散性能は、本発明の効果が有害に影響されない限りにおいて、特定的に限定されない。例えば、拡散フィルムのヘーズは、通常は４０〜９０％、好ましくは４５〜８７％、および特に好ましくは５０〜８５％である。拡散表面の粗度（Ｒａ：中心線平均粗度）は、通常は３０μｍ未満、および好ましくは２０μｍ以下である。
【００６７】
本発明の光学物品（例えば中間体、積層光学物品）は、携帯電話；携帯情報端末（ＰＤＡ）および電子ゲームなどのハンドヘルドコンピュータ装置、ならびにラップトップコンピュータの液晶ディスプレイ（ＬＣＤ）、ＬＣＤモニタおよびテレビスクリーンといった種々のディスプレイ装置に使用し得る。
【００６８】
ＬＣＤテレビスクリーンおよび他の大きなディスプレイに特に有用であり得る図解的なディスプレイが、図２に概略的に示されている。図２に示されたディスプレイ４００において、１つまたは複数の光源４０４によって光４０２が発光される。光源４０４は、放射光４０２において所望の色を達成する、いずれかの好適な種類の光源であり得、または光源の組み合わせであり得る。光源の例としては、冷陰極蛍光灯、発光ダイオード等が挙げられる。反射材４０５が、ディスプレイから離れるよう放射された光を、ディスプレイに向けて反射して戻すために、光源４０４の背後に配設され得る。反射材４０５は、拡散反射材であり得、ディスプレイの照度のより均一化を補助する。反射材４０５は、光源４０４の下方に配設されるシート反射材の形態および、側面に沿って反射面を備える反射ボックスまたはキャビティ（図示されている）の形態をも包含する、数種の異なる形態の一つをとり得る。反射材４０５は平坦である必要はなく、所望の形状を有し得る。
【００６９】
光４０２が、この光を拡散させるために用いられる拡散性プレート４０６に入り、視認者はディスプレイ４００全面で均一なイメージ輝度を知覚する。拡散性プレート４０６は、剛性を提供するために数ミリメートルの厚さであり得、および拡散性粒子を含有し得る。拡散性プレート４０６は、いかなる好適な材料、例えばポリカーボネートまたはポリメチルメタクリレート（ＰＭＭＡ）から形成され得る。
【００７０】
拡散性プレート４０６を通過した後、光は、広い視角を有する。テレビスクリーンは、典型的には広い平行視角を用いて、視認者がスクリーン法線と相対的に広い範囲の角度からイメージを視認することが可能であり得る。垂直視角は、一方で、スクリーン法線に相対する視認者の垂直位置は、通常は、水平面の広がりよりはるかに狭い範囲にわたって広がるため、典型的には平行視角より狭い。従って、平行視角と相対的に垂直視角を狭くすると、イメージが明るくなり、有利である。プリズム状輝度上昇フィルム４０８の層は、拡散性プレート４０６を通過した光の垂直視角を狭めるために用いられ得る。フィルム４０８と拡散プレート４０６の間には空隙が存在し得、またはフィルム４０８とプレート４０６の間に介在層があり得る。
【００７１】
ＬＣＤ４１６は、通常は第１のおよび第２の吸収性偏光子４２０および４２２に挟持された液晶４１８層を包含する。光源４０４からの光４０２は典型的には非偏光であり、２つの拡散フィルム２２と２３の間に、接着剤層２５および２４で接着的に接合された反射型偏光子２１を含む積層光学物品２は、そうでなければ第２の吸収性偏光子４２２に吸収されてしまう、偏光された状態の光を再利用するために、輝度上昇性層４０８とＬＣＤ４１６の間に挿入され得る。反射型偏光子２１によって反射された光は、続いて、少なくとも部分的に、例えば拡散反射を介してまたは偏光回転エレメント（図示せず）を通過することによって、それ自身の偏光が回転され得る。光が反射型偏光子２１に戻ったときに、反射光の少なくとも一部は反射性偏光子２２および第２の吸収性偏光子４２２を透過した偏光された状態である。
【００７２】
積層光学物品２を通過した光は、次いでＬＣＤ４１６に指向され、これが視認者に届く光にイメージを及ぼす。第２の吸収性偏光子４２２は、積層光学物品２から分離されたままであってもよく（図示せず）、または本願明細書に記載の接着剤で接着されてもよい。第１の吸収性偏光子４２０の外表面４２４は、１つまたは複数の表面処理によって処理され得る。例えば、外表面４２４には、艶消仕上げまたは惑光防止コーティングが設けられてもよい。外表面４２４にはまた、スクラッチに対する保護を与える硬質コーティングが設けられてもよい。
【００７３】
積層光学物品の拡散フィルム層２２および２３などによる、拡散プレート４０６における拡散に追加して、スクリーン４００内において追加の拡散が提供され得る。
【００７４】
追加の層および／または表面処理は、記載のディスプレイいずれにおいても用いられ得ることが認められるであろう。例えば、積層光学物品の上方面は、艶消表面であり得、これにより光拡散を増加させおよび従って光の照射の均一性を向上させる。ディスプレイの１つまたは複数の層には、帯電防止コーティング、例えば導電性材料の薄層が設けられ得る。好適な導電性材料の一例は、導電性ポリマーなどの他の導電性材料を用い得るが、インジウム錫酸化物（ＩＴＯ）である。
【００７５】
本発明の利点が以下の実施例によってさらに例示されているが、実施例に記載の特定の材料およびそれらの量、ならびに他の条件および詳細は、本発明を不適切に限定すると解釈されるべきではない。本願明細書におけるすべての百分率および比は、他に記載の無い限り、重量当たりである。
【実施例】
【００７６】
試験法
１．非硬化接着性組成物の屈折率（自由空間中での電磁波の速度とその材料中での電磁波の速度との比として理解される、材料の絶対屈折率を指す）を、可視光域でアッベ（Ａｂｂｅ）屈折率計（ペンシルバニア州ピッツバーグのフィッシャーインスツルメンツ（Ｆｉｓｈｅｒ  Ｉｎｓｔｒｕｍｅｎｔｓ  ｏｆ  Ｐｉｔｔｓｂｕｒｇｈ，ＰＡ）から市販されている）を用いて計測した。計測した屈折率は、機器に応じてある程度変化する可能性があることが、一般に認められる。
【００７７】
２．色安定性
積層光学物品の黄色度（Δｂ*（ｔ−０））を、１９７６ＣＩＥ  Ｌ*ａ*ｂ*色空間において、４００ｎｍ〜７００ｎｍの露光スペクトルを有するＢＹＫガードナーカラースフェア（ＢＹＫ  Ｇａｒｄｎｅｒ  Ｃｏｌｏｒｓｐｈｅｒｅ）を用いて計測した。積層光学物品サンプルを、ニュージャージー州サマーセットのフィリップスライティング社（Ｐｈｉｌｉｐｓ  Ｌｉｇｈｔｉｎｇ  Ｃｏ．，Ｓｏｍｅｒｓｅｔ，ＮＪ）から商品名「フィリップス（Ｐｈｉｌｉｐｓ）Ｆ４０／５０Ｕ／ＡＬＴＯ  ランプ（Ｌａｍｐｓ）」で市販されている蛍光紫外ランプを備えた、オハイオ州クリーブランドのＱパネルラボプロダクツ（Ｑ−Ｐａｎｅｌ  Ｌａｂ  Ｐｒｏｄｕｃｔｓ，Ｃｌｅｖｅｌａｎｄ，ＯＨ）から市販されている装置を用いて、９０℃のパネル温度でサンプルを分光放射照度に３００時間露光することにより、加速老化に供した。黄色度における変化（すなわちΔｂ*の変化）は、露光後と比較した露光前の黄色度との間の差である。
【００７８】
３．透過率
積層光学物品の透過率をも、ＢＹＫガードナーカラースフェア（ＢＹＫ  Ｇａｒｄｎｅｒ  Ｃｏｌｏｒｓｐｈｅｒｅ）を用いて４００ｎｍ〜７００ｎｍの光源で計測した。
【００７９】
４．ヘーズ
積層光学物品のヘーズを、ＢＹＫガードナーヘーズガードプラス（Ｇａｒｄｎｅｒ  Ｈａｚｅ−Ｇｕａｒｄ  Ｐｌｕｓ）を用いて計測した。ヘーズは、照らされた光源に垂直なサンプル表面を検出することにより計測される。透過光は、積分球（０°／拡散ジオメトリー）を用いて光電的に計測される結果、ヘーズ計測がなされる。
【００８０】
５．ゲイン
積層光学物品のゲインを、カリフォルニア州チャッツワースのフォトリサーチインク（Ｐｈｏｔｏ  Ｒｅｓｅａｒｃｈ，Ｉｎｃ，Ｃｈａｔｓｗｏｒｔｈ，ＣＡ）から商品名「スペクトラスキャン（ＳｐｅｃｔｒａＳｃａｎ）ＰＲ−６５０スペクトラカロリメター（ＳｐｅｃｔｒａＣｏｌｏｒｉｍｅｔｅｒ）」で市販されている機器で計測した。以下に形成された各実施例についてのこの手法の結果が、以下の「結果」段落に報告されている。示された光学物品のサンプルを切り取り、およびフォスター（Ｆｏｓｔｅｒ）ＤＣＲＩＩ光源を用いて光導体を介して照射されているテフロン（登録商標）（Ｔｅｆｌｏｎ）光管に置いた。
【００８１】
６．Ｔ−剥離接着性
１２．７ｍｍ（０．５インチ）幅×約１５２ｍｍ（６インチ）長さの、示された光学物品のサンプルを、被試験物品からダウンウェブ方向において、０度バイアスに切り取り、およびＴ−剥離用のインストロン（Ｉｎｓｔｒｏｎ）引張試験機に置いた。試験を１２インチ／分で実施し、およびポンド／インチで報告した。試験を、基材が試験中に破壊されない限り２４秒実行させた。
【００８２】
７．剛性
積層光学物品の剛性を、インストロン（Ｉｎｓｔｒｏｎ）引張試験機を用い、ＡＳＴＭ  Ｄ７９０−３点曲げ試験に準拠して計測した。３点曲げ試験で用いたスパンは８．７９ｍｍ（０．３４６インチ）であり、およびトラバース速度は０．５１ｍｍ／分（０．０２インチ／分）であった。支持馬台の直径は４ｍｍ（０．１５７インチ）および中心馬台の直径は１０ｍｍ（０．３９３インチ）であった。２５．４ｍｍ（１インチ）幅×約１５２ｍｍ（６インチ）長さの、サンプルを、被試験物品からダウンウェブ方向において、９０度バイアスに切り取り、および剛性試験用のインストロン（Ｉｎｓｔｒｏｎ）引張試験機に置いた。
【００８３】
各試験法について報告された値は、他に報告のない限り、３つのサンプルの平均としてである。
【００８４】
実施例で用いられた構成成分
窒素含有ポリマー
Ｅ−３３５は、インターナショナルスペシャリティプロダクツ（Ｉｎｔｅｒｎａｔｉｏｎａｌ  Ｓｐｅｃｉａｌｔｙ  Ｐｒｏｄｕｃｔｓ）から商品名「ＰＶＰ／ＶＡＥ−３３５」で得られる、ビニルピロリドンおよびビニルアセテートの直鎖、ランダムコポリマー（３０／７０モル比での）である。このポリマーはエタノール中において約５０％固体で得られる。ポリエチレンオキシド標準で計測されたＭｗは、約２８，８００ｇ／ｍｏｌｅであり、多分散性が約５、およびガラス転移温度が約６９℃である。通例の残存モノマーは、ビニルピロリドンが＜１００ｐｐｍであり、およびビニルアセテートが＜３００ｐｐｍである。
【００８５】
ＬＰは、ＢＡＳＦ  Ｃｏ．のファイナルケミカルディビジョン（Ｆｉｎａｌ  Ｃｈｅｍｉｃａｌ  Ｄｉｖ．）（ニュージャージー州マウントオリーブ（Ｍｏｕｎｔ  Ｏｌｉｖｅ，ＮＪ））から商品名「ルビスコールプラス（Ｌｕｖｉｓｋｏｌ  Ｐｌｕｓ）」で得られる、ビニルカプロラクタムのホモポリマーである。このポリマーはエタノール中において約４０％固体で得られる。これは４０〜４６の範囲でＫ値（分子量）、および約１５５℃のガラス転移温度を有する。通例の残存ビニルカプロラクタムモノマーは２０ｐｐｍ未満である。
【００８６】
ＶＡ６４は、ＢＡＳＦ  Ｃｏ．のファイナルケミカルディビジョン（Ｆｉｎａｌ  Ｃｈｅｍｉｃａｌ  Ｄｉｖ．）（ニュージャージー州マウントオリーブ（Ｍｏｕｎｔ  Ｏｌｉｖｅ，ＮＪ））から商品名「ルービテック（Ｌｕｖｉｔｅｃ）ＶＡ６４」で得られる、ビニルピロリドンおよびビニルアセテートのコポリマー（４０／６０重量比での）である。このポリマーは、３０±４の範囲のＫ値、および約７０℃のガラス転移温度での乾燥固体形態で得られる。通例の残存モノマーは、ビニルピロリドンが＜１００ｐｐｍであり、およびビニルアセテートが＜３００ｐｐｍである。
【００８７】
ＰＥＯＸは、インターナショナルスペシャリティプロダクツ（Ｉｎｔｅｒｎａｔｉｏｎａｌ  Ｓｐｅｃｉａｌｔｙ  Ｐｒｏｄｕｃｔｓ）から商品名「アクアゾール（Ａｑｕａｚｏｌ）５０」で得られる、エチルオキサゾリンのホモポリマーである。このポリマーは、粉末形態で得られえる。これは、５０，０００ｇ／ｍｏｌｅの目標分子量、６９〜７１℃のガラス転移温度、および１．５２０の屈折率を有する。
【００８８】
ＳＩＭＤは、（ステアリルメタクリレート／イソブチルメタクリレート／メチルメタクリレート／ジメチルアミノエチルメタクリレートの、それぞれ１０／２０／２０／５０の重量比のコポリマーである。このポリマーは、デュポン（Ｄｕ  Ｐｏｎｔ）から商品名「バゾ（Ｖａｚｏ）−６７」で市販されている、２，２’−アゾビス（２−メチルブタンニトリル）熱ラジカル開始剤を用いた定型的な溶液重合によって、エタノール中５０％モノマー濃度で調製した。このポリマーを６５℃の減圧下で乾燥させた。
【００８９】
ポリ（アクリロニトリル−ブタジエン−スチレン）ポリマーを、ダウプラスチックス（Ｄｏｗ  Ｐｌａｓｔｉｃｓ）（ミシガン州ミッドランド（Ｍｉｄｌａｎｄ，ＭＩ））から商品名「マグナム（ＭＡＧＮＵＭ）５５５」で得た。
【００９０】
ポリ（アクリロニトリル−スチレン）を、ダウプラスチックス（Ｄｏｗ  Ｐｌａｓｔｉｃｓ）（ミシガン州ミッドランド（Ｍｉｄｌａｎｄ，ＭＩ））から商品名「チリル（ＴＹＲＩＬ）８８０」で得た。
【００９１】
ポリ（アクリロニトリル−スチレン）を、ダウプラスチックス（Ｄｏｗ  Ｐｌａｓｔｉｃｓ）（ミシガン州ミッドランド（Ｍｉｄｌａｎｄ，ＭＩ））から商品名「チリル（ＴＹＲＩＬ）１００」で得た。
【００９２】
【表１】
2008509447.tif 000003
【００９３】
以下は、種々の基材の接合および種々の本発明の（例えば光学）物品の調製に用いた、本発明の具体的な接着性組成物である。各接着性組成物について、成分は、識別表示され、各構成要素のそれぞれの重量パーセントが続く。例えば、「エージフレックス（Ａｇｅｆｌｅｘ）ＰＥＡ／ＬＰ／ＣＤ９０３８／ＴＰＯ＝８０／１０／１０／１．０」は、８０重量％エージフレックス（Ａｇｅｆｌｅｘ）ＰＥＡ、１０重量％ＬＰ、１０重量％ＣＤ９０３８および１．０重量％ＴＰＯを指す。例示した実施形態について、接着性組成物は、１００％固体でありおよび実質的に溶媒を含まない。すべての例示した接着性組成物は２５ｐｐｍ未満の残存窒素含有モノマー含有量を有する。
【００９４】
接着性組成物１：エージフレックス（Ａｇｅｆｌｅｘ）ＰＥＡ／ＬＰ／ＣＤ９０３８／ＴＰＯ＝８０／１０／１０／１．０
５−ガロンのプラスチックコンテナ（風袋重量：１２４１ｇ）に、以下の材料を充填した：エージフレックス（Ａｇｅｆｌｅｘ）ＰＥＡ（６４００ｇ）、乾燥ＬＰポリマー（８００ｇ、乾燥）およびサルトマー（Ｓａｒｔｏｍｅｒ）ＣＤ９０３８（８００ｇ）。サンプルをすべてが溶解するまで周囲温度で混合した（約３日間）。この溶液にＴＰＯ開始剤（８０．０ｇ）を添加し、暗中で溶解した。このサンプルを、ブルックフィールド（Ｂｒｏｏｋｆｉｅｌｄ）粘度（１７１ｃｐｓ）および屈折率（２５℃で１．５１７５）について計測した。
【００９５】
接着性組成物２：エージフレックス（Ａｇｅｆｌｅｘ）ＰＥＡ／ＬＰ／ＣＤ９０３８／ＴＰＯ／イルガノックス（Ｉｒｇａｎｏｘ）１０１０＝８０／１０／１０／１．０／０．５を、組成物が０．５部のイルガノックス（Ｉｒｇａｎｏｘ）１０１０を含んでいたこと以外接着性組成物１と同一の方策で調製した。このサンプルを、ブルックフィールド（Ｂｒｏｏｋｆｉｅｌｄ）粘度（１９０ｃｐｓ）および屈折率（２５℃で１．５１８３）について計測した。
【００９６】
接着性組成物３：エテルマー（Ｅｔｅｒｍｅｒ）２１０／Ｅ−３３５／ＣＤ９０３８／ＴＰＯ／イルガノックス（Ｉｒｇａｎｏｘ）１０１０＝７５／１５／１０／１．０／０．５
３リットルフラスコに、エテルマー（Ｅｔｅｒｍｅｒ）２１０（１１２５ｇ）およびＥ−３３５（４４５ｇ）を添加した。サンプルから溶剤を５０℃の減圧下で除去した。総量２１３ｇの溶剤が除去された。この溶剤が除去されたサンプルを５−ガロンペール缶（風袋重量：１２５６ｇ）に注ぎ入れた。このすべての方法を、以下の表に記載の通りさらに３回繰り返し、３つの追加のサンプルを製造した。
【００９７】
【表２】
2008509447.tif 000004
【００９８】
すべての４つのサンプルを、５−ガロンペール缶に組み合わせ、５７３３ｇ純量と計量された。このサンプルに、サルトマー（Ｓａｒｔｏｍｅｒ）ＣＤ９０３８（６３７ｇ）、ルシリン（Ｌｕｃｉｒｉｎ）ＴＰＯ（６３．７ｇ）およびイルガノックス（Ｉｒｇａｎｏｘ）１０１０（３２．０ｇ）を添加して、最終処方とした。このサンプルを、全部が溶解すると共に完全に混和することを確実にするためにさらに数時間混合した。このサンプルを、そのブルックフィールド（Ｂｒｏｏｋｆｉｅｌｄ）粘度（３５３ｃｐｓ）および屈折率（２５℃で１．５１１１）について計測した。
【００９９】
接着性組成物４：エージフレックス（Ａｇｅｆｌｅｘ）ＰＥＡ／Ｅ−３３５／ＣＤ９０３８／ＴＰＯ＝７５／１５／１０／１．０
３リットルフラスコに、エージフレックス（Ａｇｅｆｌｅｘ）ＰＥＡ（１１２５ｇ）およびＥ−３３５（４４５ｇ）溶液を、以下の表において記載されたように添加した。サンプルから溶剤を５０℃の減圧下で除去した。総量２１３ｇの溶剤が除去された。この溶剤が除去されたサンプルを５−ガロンペール缶（風袋重量：１２５８ｇ）に注ぎ入れた。このすべての方法を、下記の通りさらに４回繰り返し、４つの追加のサンプルを製造した。
【０１００】
【表３】
2008509447.tif 000005
【０１０１】
５の組み合わされたサンプルの純量は８１４６ｇであった。このペール缶に、ルシリン（Ｌｕｃｉｒｉｎ）ＴＰＯ（９０．５ｇ）およびサルトマー（Ｓａｒｔｏｍｅｒ）ＣＤ９０３８（９０５ｇ）を添加した。このサンプルを、全部が溶解すると共に完全に混和することを確実にするためにさらに数時間混合した。このサンプルを、そのブルックフィールド（Ｂｒｏｏｋｆｉｅｌｄ）粘度（３０３ｃｐｓ）および屈折率（２５℃で１．５１２０）について計測した。
【０１０２】
接着性組成物５：ＳＲ３３９／ＰＥＯＸ／ＣＤ６１１／Ｅ−２７０／ＣＤ９０３８／ＴＰＯ＝６５／１０／１５／５／５／１
ガラスジャー中にサルトマー（Ｓａｒｔｏｍｅｒ）３３９（６５．０ｇ）をＰＥＯＸ（１０．０ｇ）と混合し、およびこの混合物を、ポリマーが溶解して清透な溶液となるよう、室温で約３０時間ロールさせた。このサンプルにＣＤ６１１（１５．０ｇ）、エベクリル（Ｅｂｅｃｒｙｌ）２７０（５．０ｇ）、およびＣＤ９０３８（５．０ｇ）を添加した。サンプルを均一な溶液となるよう数時間、周囲温度で振盪した。この溶液に、次いでＴＰＯ（１．０ｇ、総量基準で１．０％）を添加し、およびこのサンプルを、すべての開始剤を溶解させるために暗中で一晩ロールした。
【０１０３】
接着性組成物６：ＳＲ３３９／ＳＩＭＤ／ＣＤ６１１／Ｅ−２７０／ＣＤ９０３８／ＴＰＯ＝６０／１５／１５／５／５／１
（ステアリルメタクリレート／イソブチルメタクリレート／メチルメタクリレート／ジメチルアミノエチルメタクリレート＝１０／２０／２０／５０、ＳＩＭＤ）のコポリマーを、定型的な溶液重合によって調製し、乾燥させた。エージフレックス（Ａｇｅｆｌｅｘ）ＰＥＡ（６０．０ｇ）をこのポリマーと混合した。サンプルを、清透な溶液を得るまで一晩周囲温度でロールした。このサンプルに、ＣＤ６１１（１５．０ｇ）、エベクリル（Ｅｂｅｃｒｙｌ）２７０（５．０ｇ）、およびＣＤ９０３８（５．０ｇ）を添加した。サンプルを均一な溶液となるよう数時間、周囲温度で振盪した。この溶液に、さらに、ＴＰＯ（１．０ｇ、総量を基準として１．０％）を添加し、およびこのサンプルを、清透な溶液を得るために暗中で一晩ロールした。
【０１０４】
以下の表Ｉは、接着性組成物１〜６と同一の一般的な方策で調製した、追加の本発明の接着性組成物を記載する。
【０１０５】
【表４】
2008509447.tif 000006
【０１０６】
接着性組成物からの物品の調製
図１に示すように、各接着剤層について１．２５ミルのギャップを設定してギャップコータを用いて、２つの接着剤の層（すなわち図１の２４および２５）を３つのフィルム層の間（すなわち図１の２１と２２の間、ならびに２１と２３の間）に同時にコーティングすることにより、積層光学物品を調製した。ＰＥＮを含む外表面層を有する５．２ミル偏光フィルム（ミネソタ州セントポールの３Ｍカンパニー（３Ｍ  Ｃｏｍｐａｎｙ，Ｓｔ．Ｐａｕｌ，ＭＮ）から商品名「ビクイチ（Ｖｉｋｕｉｔｉ）ＤＢＥＦ−Ｅ」で市販されている）を、偏光層（すなわち図１の２１）として使用した。５．１ミルの厚さ、３０ｎｍ未満の複屈折、少なくとも５０％のヘーズおよび少なくとも８０％の透過率を有するポリカーボネートフィルム（ＰＣ）を、拡散フィルム層（すなわち図１の２２および２３）として使用した。接着剤がコートされたフィルムを、紫外光の露光で実質的に完全に硬化した。好適な紫外線硬化システムは、フュージョンＵＶシステム（Ｆｕｓｉｏｎ  ＵＶ  Ｓｙｓｔｅｍ，Ｉｎｃ．）から得ることができる（反射材アセンブリおよびモデル（Ｍｏｄｅｌ）６ＶＰＳ電源を備えたフュージョンＵＶシステム（Ｆｕｓｉｏｎ  ＵＶ  Ｓｙｓｔｅｍｓ）Ｆ６００シリーズのフュージョンバルブ（Ｆｕｓｉｏｎ  ｂｕｌｂｓ）など）。コンベヤおよびランプ反射材システムを、用いたＵＶランプ（Ｄ−バルブまたはＨ−バルブ）の種類に応じて０．１〜７Ｗ／ｃｍ2のＵＶＡ、ＵＶＢ、およびＵＶＣ強度を与えるＵＶ光の焦点の線を、サンプルが通過するよう準備した。このような機器で計測されおよび０．５〜２Ｊ／ｃｍの範囲内に求められたＵＶＡ、ＵＶＢ、およびＵＶＣ照射量は、Ｈ−バルブまたはＤ−バルブのどちらが用いられたかに応じ、およびコンベヤのライン速度に応じる。表２、３、および４における実施例については、コンベヤラインを、他に記載の無い限り、２５フィート／分で駆動した。比較例ＡおよびＢを、完全にサンプルを硬化させるためにより低速のライン速度を用いることに加え、既述の高強度露光の前に低強度ランプで露光した。
【０１０７】
第２の積層体を、ＰＥＮを含む外表面層を有する３．８ミル偏光フィルム（ミネソタ州セントポールの３Ｍカンパニー（３Ｍ  Ｃｏｍｐａｎｙ，Ｓｔ．Ｐａｕｌ，ＭＮ）から商品名「ビクイチ（Ｖｉｋｕｉｔｉ）ＤＢＥＦ−Ｑ」で市販されている）を偏光層（すなわち図１の２１）として用いたこと以外は、既述の、同一の手法によって調製した。
【０１０８】
第３の積層体を、同一の複屈折、ヘーズ、および透過率を有する８ミルＰＣフィルムを５．１ミルポリカーボネートフィルムの替わりに用いたこと以外は、第２の積層体と同一の手法によって調製した。
【０１０９】
第４の積層体を、ウィスコンシン州ニューベルリンのテルカコーポレーション（Ｔｅｋｒａ  Ｃｏｒｐｏｒａｔｉｏｎ，Ｎｅｗ  Ｂｅｒｌｉｎ，ＷＩ）から商品名「００５ＴＥＯＸ  Ｑ５１」で市販されている５．１ミルＰＥＮフィルムを５．１ミルポリカーボネートフィルムに、同一の硬化条件を用いて接合することにより調製した。
【０１１０】
第５の積層体を、５．２ミル偏光フィルム（ビクイチ（Ｖｉｋｕｉｔｉ）ＤＢＥＦ−Ｅ）を５．１ミルポリカーボネートフィルムに、同一の硬化条件を用いて接合することにより調製した。
【０１１１】
第６の積層体を、マイヤー（Ｍｅｙｅｒ）バー１０番を用いて接着剤の１ミルコーティングをガラスプレート（ミネソタ州フェアーボールトのビラテックシンフィルムインク（Ｖｉｒａｔｅｃ  Ｔｈｉｎ  Ｆｉｌｍｓ，Ｉｎｃ．，Ｆａｉｒｂａｕｌｔ，ＭＮ）から商品名「ＣＤＡＲＲ／ＣＦＬ．１６／ＮＯＮＥ」で市販されている）に形成して調製した。次いで、「ビクイチ（Ｖｉｋｕｉｔｉ）ＤＢＥＦ」フィルムを、樹脂が流れないように気をつけながら硬化性組成物に置いた。ガラス、硬化性接着性組成物、およびビクイチ（Ｖｉｋｕｉｔｉ）ＤＢＥＦフィルムを、次いで、上記の通り、２０フィート／分コンベヤ速度でＵＶＨ−バルブに２回露光した。
【０１１２】
表２Ａは、本発明の積層光学物品の光学特性を、同一のフィルム層を有するが異なる接着性組成物の反応生成物を有する市販の積層光学物品と比較して示す。比較例ＡおよびＢは、重合性窒素含有アクリレートモノマーおよび非窒素含有重合性アクリレートモノマーを含有するとされた重合性接着性組成物を使用した。
【０１１３】
【表５】
2008509447.tif 000007
【０１１４】
表２Ａは、本発明の積層光学物品の初期光学特性は、比較例Ａおよび比較例Ｂとおおよそ同一であることを表す。しかしながら、本発明の積層光学物品は、Δｂ*値の小さい変化によって示されるとおり向上した色安定性を示す。
【０１１５】
【表６】
2008509447.tif 000008
【０１１６】
表２Ｂは、少なくとも部分的に接着剤に起因して、本発明の積層光学物品が向上した剛性を示すことを証明する。少なくともいくつかの実施形態において、より薄い偏光層を用いる積層体２が、積層体１に匹敵する剛性を有する。
【０１１７】
【表７】
2008509447.tif 000009
【０１１８】
【表８】
2008509447.tif 000010
【０１１９】
【表９】
2008509447.tif 000011
【図面の簡単な説明】
【０１２０】
【図１】図１は、本発明に基づく例示的な積層光学物品を概略的に示す横断面図である。
【図２】図２は、ディスプレイユニットの実施形態を概略的に図示する。
【図１】
2008509447.tif 000012
【図２】
2008509447.tif 000013
【国際調査報告】
2008509447.tif 000014
2008509447.tif 000015
2008509447.tif 000016
2008509447.tif 000017